ТКАНАЯ ЗАГОТОВКА С ВЫПОЛНЕННЫМИ ЗАОДНО ЦЕЛОЕ С НЕЙ ВНЕОСЕВЫМИ ЭЛЕМЕНТАМИ ЖЕСТКОСТИ

1. Тканая заготовка, выполненная заодно целое, содержащая элементы жесткости, выполненные по меньшей мере в двух направлениях, созданная из текстильной ткани основания, содержащей:
первую текстильную ткань,
вторую текстильную ткань и
нити, вплетенные между первой тканью и второй тканью, причем указанные нити вплетены над участком между первой текстильной тканью и второй текстильной тканью, а первая ткань сложена по отношению к второй ткани так, что в указанной заготовке сформирован первый внеосевой элемент жесткости.
2. Тканая заготовка по п.1, в которой первая текстильная ткань прорезана от верхней поверхности второй текстильной ткани по меньшей мере на одном участке.
3. Тканая заготовка по п.2, в которой первая часть на первой стороне участка переплетения первой текстильной ткани сложена вместе с первой частью на второй стороне участка переплетения первой текстильной ткани для формирования внеосевого ребра жесткости в первом направлении.
4. Тканая заготовка по п.1, дополнительно содержащая:
третью текстильную ткань и
нити, вплетенные между второй текстильной тканью и третьей текстильной тканью, причем нити вплетены над участком между второй тканью и третьей тканью, а третья ткань сложена по отношению к второй ткани так, что в указанной заготовке сформирован второй внеосевой элемент жесткости.
5. Тканая заготовка по п.4, в которой третья текстильная ткань прорезана от нижней поверхности второй текстильной ткани по меньшей мере на одном участке.
6. Тканая заготовка по п.5, в которой первая часть на первой стороне участка переплетения третьей текстильной ткани сложена вместе с первой частью на второй стороне участка переплетения третьей текстильной ткани для формирования внеосевого ребра жесткости во втором направлении.
7. Тканая заготовка по п.1, в которой указанная ткань основания выткана из нитей основы и нитей утка или волокон.
8. Тканая заготовка по п.7, в которой рисунок нитей основы является рисунком, выбранным из группы, содержащей переплетение слой-к-слою, ортогональное и под углом.
9. Тканая заготовка по п.7, в которой вплетенные нити являются нитями основы.
10. Тканая заготовка по п.7, в которой вплетенные нити являются нитями утка.
11. Тканая заготовка по п.7, в которой нити утка и нити основы или волокна выбраны из группы, содержащей углеродное волокно, нейлон, вискозу, стекловолокно, хлопок, керамическое волокно, арамид и полиэтиленовое волокно.
12. Тканая заготовка по п.4, в которой первый и второй внеосевые элементы жесткости сформированы в ориентации ±60° или ±45°.
13. Усиленный волокнистый композитный материал, содержащий тканую заготовку, выполненную заодно целое, содержащую элементы жесткости, выполненные по меньшей мере в двух направлениях, созданную из текстильной ткани основания, содержащей:
первую текстильную ткань,
вторую текстильную ткань и
нити, вплетенные между первой текстильной тканью и второй текстильной тканью, причем нити вплетены над участком между указанной первой тканью и второй тканью, а первая ткань сложена по отношению к второй ткани так, что в указанной заготовке сформирован первый внеосевой элемент жесткости.
14. Композитный материал по п.13, дополнительно содержащий связующий материал.
15. Композитный материал по п.14, в котором связующий материал является смолой, и указанный композитный материал сформирован с использованием процесса, выбранного из группы, содержащей метод пропитки под давлением и метод химической фильтрации с помощью пара.
16. Композитный материал по п.14, в котором связующий материал выбран из группы, содержащей эпоксидную смолу, полиэфир, бисмалеимид, виниловый эфир, керамическое волокно, углеродное волокно.
17. Композитный материал по п.13, в котором первый внеосевой элемент жесткости сформирован в ориентации ±60° или ±45°.
18. Тканая заготовка, выполненная заодно целое, содержащая элементы жесткости, выполненные по меньшей мере в двух направлениях, созданная из текстильной ткани основания, содержащей:
первую текстильную ткань,
вторую текстильную ткань и
нити, вплетенные между первой текстильной тканью и второй текстильной тканью в независимых участках,
причем первая ткань сложена по отношению к второй ткани, так что в указанной заготовке сформирован первой элемент жесткости в первом направлении, а часть первого элемента жесткости сложена для формирования в указанной заготовке во втором направлении второго элемента жесткости, являющегося внеосевым.
19. Тканая заготовка по п.18, в которой первая текстильная ткань прорезана от верхней поверхности второй текстильной ткани по меньшей мере на одном участке.
20. Тканая заготовка по п.18, дополнительно содержащая:
третью текстильную ткань и
нити, вплетенные между второй текстильной тканью и третьей текстильной тканью в независимых участках,
причем третья ткань сложена по отношению к второй ткани так, что в указанной заготовке сформирован третий элемент жесткости в третьем направлении, и часть третьего элемента жесткости сложена для формирования в указанной заготовке в четвертом направлении, четвертого элемента жесткости, являющегося внеосевым.
21. Тканая заготовка по п.20, в которой третья текстильная ткань прорезана от нижней поверхности второй текстильной ткани по меньшей мере на одном участке.
22. Тканая заготовка по п.18, в которой указанная ткань основания выткана из нитей основы и нитей утка или волокон.
23. Тканая заготовка по п.22, в которой рисунок нитей основы является рисунком, выбранным из группы, содержащей переплетение слой-к-слою, ортогональное и под углом.
24. Тканая заготовка по п.22, в которой вплетенные нити являются нитями основы.
25. Тканая заготовка по п.22, в которой вплетенные нити являются нитями утка.
26. Тканая заготовка по п.22, в которой нити или волокна утка и нити или волокна основы выбраны из группы, содержащей углеродное волокно, нейлон, вискозу, стекловолокно, хлопок, керамическое волокно, арамид и полиэтиленовое волокно.
27. Тканая заготовка по п.20, в которой второй и четвертый элементы жесткости сформированы в ориентации ±60° или ±45°.
28. Усиленный волокнистый композитный материал, содержащий тканую заготовку, выполненную заодно целое, содержащую элементы жесткости, выполненные по меньшей мере в двух направлениях, созданную из текстильной ткани основания, содержащей:
первую текстильную ткань,
вторую текстильную ткань и
нити, вплетенные между первой текстильной тканью и второй текстильной тканью в независимых участках,
причем первая ткань сложена по отношению к второй ткани так, что в указанной заготовке сформирован первый элемент жесткости в первом направлении, и часть первого элемента жесткости сложена для формирования в указанной заготовке во втором направлении второго элемента жесткости, являющегося внеосевым.
29. Композитный материал по п.28, дополнительно содержащий связующий материал.
30. Композитный материал по п.29, в котором связующий материал является смолой, и указанный композитный материал сформирован с использованием процесса, выбранного из группы, содержащей метод пропитки под давлением и метод химической фильтрации с помощью пара.
31. Композитный материал по п.29, в котором связующий материал выбран из группы, содержащей эпоксидную смолу, полиэфир, бисмалеимид, виниловый эфир, керамическое волокно, углеродное волокно.
32. Композитный материал по п.28, в котором второй элемент жесткости сформирован в ориентации ±60° или ±45°.
33. Способ формирования тканой заготовки, выполненной заодно целое, согласно которому:
берут по меньшей мере две текстильные ткани;
переплетают нити от первой текстильной ткани с нитями от второй текстильной ткани, причем первая текстильная ткань выполнена с возможностью складывания по отношению к второй текстильной ткани;
прорезают часть первой текстильной ткани от верхней поверхности второй текстильной ткани и
складывают указанную часть первой ткани по отношению к второй текстильной ткани для формирования в указанной заготовке первого внеосевого элемента жесткости.
34. Способ по п.33, согласно которому:
складывают первую часть на первой стороне участка переплетения первой текстильной ткани вместе с первой частью на второй стороне участка переплетения первой текстильной ткани для формирования внеосевого ребра жесткости в первом направлении.
35. Способ по п.33, согласно которому:
переплетают нити от третьей текстильной ткани с нитями от второй текстильной ткани, причем третья текстильная ткань выполнена с возможностью складывания по отношению к второй текстильной ткани;
прорезают часть третьей текстильной ткани от нижней поверхности второй текстильной ткани и
складывают указанную часть третьей текстильной ткани по отношению к второй текстильной ткани для формирования в указанной заготовке второго внеосевого элемента жесткости.
36. Способ по п.35, согласно которому:
складывают первую часть на первой стороне участка переплетения третьей текстильной ткани вместе с первой частью на второй стороне участка переплетения третьей текстильной ткани для формирования внеосевого ребра жесткости во втором направлении.
37. Способ по п.33, согласно которому по меньшей мере два слоя ткани вытканы из нитей основы и нитей утка или волокон.
38. Способ по п.37, согласно которому рисунок нитей основы является рисунком, выбранным из группы, содержащей переплетение слой-к-слою, ортогональное и под углом.
39. Способ по п.37, согласно которому вплетенные нити являются нитями основы.
40. Способ по п.37, согласно которому вплетенные нити являются нитями утка.
41. Способ по п.37, согласно которому указанные нити утка и нити основы или волокна выбраны из группы, содержащей углеродное волокно, нейлон, вискозу, стекловолокно, хлопок, керамическое волокно, арамид и полиэтиленовое волокно.
42. Способ по п.35, согласно которому первый и второй внеосевые элементы жесткости сформированы в ориентации ±45° или ±60°.
43. Способ формирования усиленного волокнистого композитного материала, согласно которому:
берут по меньшей мере две текстильные ткани, формируя выполненную заодно целое тканую заготовку;
переплетают нити от первой текстильной ткани с нитями от второй текстильной ткани, причем первая текстильная ткань выполнена с возможностью складывания по отношению к второй текстильной ткани;
прорезают часть первой текстильной ткани от верхней поверхности второй текстильной ткани и
складывают указанную часть указанного первой ткани по отношению к указанной второй текстильной ткани для формирования в указанной заготовке первого внеосевого элемента жесткости.
44. Способ по п.43, согласно которому:
пропитывают указанную заготовку в связующем материале.
45. Способ по п.44, согласно которому связующий материал является смолой, и указанный композитный материал сформирован с использованием процесса, выбранного из группы, содержащей метод пропитки под давлением и метод химической фильтрации с помощью пара.
46. Способ по п.44, согласно которому указанный связующий материал выбран из группы, содержащей эпоксидную смолу, полиэфир, бисмалеимид, виниловый эфир, керамическое волокно, углеродное волокно.
47. Способ по п.43, согласно которому первый внеосевой элемент жесткости сформирован в ориентации ±60° или ±45°.
48. Способ формирования тканой заготовки, выполненной заодно целое, согласно которому:
берут по меньшей мере две текстильные ткани;
переплетают нити от первой текстильной ткани с нитями от второй текстильной ткани в независимых участках, причем первая текстильная ткань выполнена с возможностью складывания по отношению к второй текстильной ткани;
прорезают часть первой текстильной ткани от верхней поверхности второй текстильной ткани и
складывают указанную часть указанной первой ткани по отношению к указанной второй текстильной ткани так, что в указанной заготовке сформирован первый элемент жесткости в первом направлении, и часть указанного первого элемента жесткости сложена для формирования в указанной заготовке во втором направлении второго элемента жесткости, являющегося внеосевым.
49. Способ по п.48, согласно которому:
переплетают нити от третьей текстильной ткани с нитями от второй текстильной ткани в независимых участках, причем третья ткань текстильная ткань выполнена с возможностью складывания по отношению к второй текстильной ткани;
прорезают часть третьей текстильной ткани от верхней поверхности второй текстильной ткани и
складывают указанную часть указанной третьей ткани по отношению к указанной второй текстильной ткани так, что в указанной заготовке сформирован третий элемент жесткости в третьем направлении, и часть указанного третьего элемента жесткости сложена для формирования в четвертом направлении в указанной заготовке четвертого элемента жесткости, являющегося внеосевым.
50. Способ по п.48, согласно которому по меньшей мере два указанных слоя ткани вытканы из нитей основы и нитей утка или волокон.
51. Способ по п.50, согласно которому рисунок нитей основы является рисунком, выбранным из группы, переплетение слой-к-слою, ортогональное и под углом.
52. Способ по п.50, согласно которому вплетенные нити являются нитями основы.
53. Способ по п.50, согласно которому вплетенные нити являются нитями утка.
54. Способ по п.50, согласно которому нити утка и нити основы или волокна выбраны из группы, содержащей углеродное волокно, нейлон, вискозу, стекловолокно, хлопок, керамическое волокно, арамид и полиэтиленовое волокно.
55. Способ по п.49, согласно которому второй и четвертый элементы жесткости сформированы в ориентации ±60° или ±45°.
56. Способ формирования усиленного волокнистого композитного материала, согласно которому:
берут по меньшей мере две текстильные ткани и формируют тканую заготовку, выполненную заодно целое;
переплетают нити первой ткани с нитями второй ткани в независимых участках, причем первая текстильная ткань выполнена с возможностью складывания по отношению к второй текстильной ткани;
прорезают часть указанной первой текстильной ткани от верхней поверхности второй текстильной ткани и
складывают указанную часть указанной первой ткани по отношению к указанной второй текстильной ткани, так что в указанной заготовке сформирован первый элемент жесткости в первом направлении, и часть указанного первого элемента жесткости сложена для формирования во втором направлении в указанной заготовке второго элемента жесткости, являющегося внеосевым.
57. Способ по п.56, согласно которому: пропитывают указанную заготовку в связующем материале.
58. Способ по п.57, согласно которому связующий материал является смолой, и указанный композитный материал сформирован с использованием процесса, выбранного из группы, содержащей метод пропитки под давлением и метод химической фильтрации с помощью пара.
59. Способ по п.57, согласно которому указанный связующий материал выбран из группы, содержащей эпоксидную смолу, полиэфир, бисмалеимид, виниловый эфир, керамическое волокно, углеродное волокно.
60. Способ по п.56, согласно которому первый внеосевый элемент жесткости сформирован в ориентации ±60° или ±45°.
61. Тканая заготовка по п.1, в которой тканая заготовка является двутавровым профилем.
62. Усиленный волокнистый композитный материал по п.13, в котором усиленный волокнистый композитный материал является двутавровым профилем.
63. Способ по п.33, согласно которому тканая заготовка является двутавровым профилем.
64. Способ по п.43, согласно которому усиленный волокнистый композитный материал является двутавровым профилем.
65. Тканая заготовка по п.18, в которой тканая заготовка является двутавровым профилем.
66. Усиленный волокнистый композитный материал по п.28, в котором усиленный волокнистый композитный материал является двутавровым профилем.
67. Способ по п.48, согласно которому тканая заготовка является двутавровым профилем.
68. Способ по п.56, согласно которому усиленный волокнистый композитный материал является двутавровым профилем.